(57)【要約】【課題】連続多孔質シリコーンゴム成形体の使用により、吸汗性乃至通気性を付与して、装着した皮膚面の汗によるべたつき、かぶれ、発疹等を防止し、装着した皮膚面を衛生的に保護できるようにした人工乳房を提供する。【解決手段】水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体としたもの。【選択図】　　図１
2004000310.tif 000002
【特許請求の範囲】
【請求項１】
水溶性有機物質の微粒粉と水溶性高分子物質との混合物を加えて均一混合した室温加硫型シリコーンゴムを、注型して硬化成形したのち、成形体を水に浸漬して、水溶性有機物質と水溶性高分子物質とを流出させ、乾燥して連続多孔質成形体としたことを特徴とする人工乳房。
【請求項２】
乳房表面層は細径の連続多孔質成形体で形成し、乳房内層は太径の連続多孔質成形体で形成したことを特徴とする請求項１記載の人工乳房。
【請求項３】
乳房表面層は細径の連続多孔質成形体で形成し、乳房内層は太径の連続多孔質成形体で形成し、乳房底面層は細径乃至太径の連続多孔質成形体で形成したことを特徴とする請求項１記載の人工乳房。
【請求項４】
乳房表面層は細径の連続多孔質成形体で形成し、乳房内層は太径の連続多孔質成形体で形成し、乳房底面層は細径乃至太径の連続多孔質成形体で形成すると共に、乳房表面層の乳頭部附近の内面から乳房底面層の中央附近内面に連結するように立設した、細径乃至太径の連続多孔質の柱状成形体を形成したことを特徴とする人工乳房。
【発明の詳細な説明】
【０００１】
【発明の属する技術分野】
本発明は、人体胸部に着脱可能に装着できるようにした人工乳房に関する。
【０００２】
【従来の技術】
従来のシリコーンゴム製人工乳房は、吸汗性乃至通気性がないため、人体胸部に装着すれば、汗によるべたつき、皮膚のかぶれ、発疹等が発生し、特に夏季や高温多湿時には長時間の装着に耐えられなかった。
そこで、本発明者らは、シリコーンゴム製人工乳房を、連続多孔質成形体として、吸汗性乃至通気性を与え、上記問題点を解決することに成功した。
【０００３】
【発明が解決しようとする課題】
本発明は、連続多孔質シリコーンゴム成形体の使用により、吸汗性乃至通気性を付与して、装着した皮膚面の汗によるべたつき、かぶれ、発疹等を防止して、装着した皮膚面を衛生的に保護できるようにした人工乳房を提供するものである。　また、本発明は、連続多孔質シリコーンゴム成形体の使用により、人体の皮膚感覚を現出して、装着に違和感を与えないようにした人工乳房を提供するものである。
【０００４】
【課題を解決するための手段】
本発明人工乳房は、上記課題を達成するため、水溶性有機物質の微粒粉と水溶性高分子物質との混合物を加えて均一混合した室温加硫型シリコーンゴムを、注型して硬化成形したのち、成形体を水に浸漬して、水溶性有機物質と水溶性高分子物質とを流出させ、乾燥して連続多孔質成形体としたものである。
また、本発明人工乳房は、上記課題を達成するため、図１に示すように、乳房表面層１０は細径の連続多孔質成形体で形成し、乳房内層２０は太径の連続多孔質成形体で形成したものである。
また、本発明人工乳房は、上記課題を達成するため、図２に示すように、乳房表面層１０Ａは細径の連続多孔質成形体で形成し、乳房内層２０Ａは太径の連続多孔質成形体で形成し、乳房底面層３０Ａは細径乃至太径の連続多孔質成形体で形成したものである。
さらに、本発明人工乳房は、上記課題を達成するため、図３に示すように、乳房表面層１０Ｂは細径の連続多孔質成形体で形成し、乳房内層２０Ｂは太径の連続多孔質成形体で形成し、乳房底面層３０Ｂは細径乃至太径の連続多孔質成形体で形成すると共に、乳房表面層１０Ｂの乳頭部１Ｂ附近の内面から乳房底面層３０Ｂの中央附近内面に連結するように立設した、細径乃至太径の連続多孔質の柱状成形体４０Ｂを形成したものである。
本発明において、室温加硫型シリコーンゴムには、いわゆる公知の１液型ＲＴＶシリコーンゴム、２液型ＲＴＶシリコーンゴムをすべて含み、また、いわゆる公知の室温硬化型及び加熱硬化型のものをすべて含む。また、注型には、液状のＲＴＶシリコーンゴムの注入のほか、ペースト状のＲＴＶシリコーンゴムの注入も含まれる。
また、本発明において、ＲＴＶシリコーンゴムの硬化成形前に、シリコーンオイルを均一混合して、硬化成形後の成形体の硬さを自由に低下させることができる。
また、本発明において、水溶性有機物質の粒粉は、水に溶解する公知の有機物質の粒粉はすべて含まれるが、水溶解度の大きい尿素粒粉、庶糖粒粉等が好ましい。
水溶性有機物質の粒粉は、通常、粒粉径約３０〜約５００ミクロン程度が好ましく、これにより細径（約３０〜約２００ミクロン程度）乃至太径（約２００〜約５００ミクロン程度）の連続多孔質成形体が形成される。
さらに、本発明において、水溶性高分子物質は、水溶性有機物質の微粒粉と共に、水溶性でＲＴＶシリコーンゴムと反応せず、水溶性有機物質の微粒粉の水流出を助長する公知の水溶性高分子物質はすべて含まれるが、水溶性有機物質とともに水によって容易に抽出、分散、除去することができる、エチレングリコール、プロピレングリコールなどの多価アルコール類及びこれらから誘導される界面活性剤等が好ましい。
【０００５】
【発明の実施の形態１】
本発明の実施の形態１が図１に示されている。
人工乳房型５０に、乳頭色の色料を少量混合した２液型ＲＴＶシリコーンゴム（ジーイー東芝シリコーン株式会社製ＴＳＥ３４５３ＴＡ・Ｂ）を注型し、乳頭層１を形成させ、乳房表面色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とエチレングリコール２０重量％とを混合したもの３５０重量％とを混合して注型し、乳房表面層１０を形成させ、２液型ＲＴＶシリコーンゴム（ジーイー東芝シリコーン株式会社製ＴＳＥ３４５３ＴＡ・Ｂ）５０重量％とシリコーンオイル（ジーイー東芝シリコーン株式会社製ＴＳＦ４５１−５０）５０重量％とを混合したもの１００重量％に、平均粒度５００ミクロンのグラニュー糖９０重量％とエチレングリコール１０重量％とを混合したもの４００重量％とを混合して注型し、乳房内層２０を形成させ、１５０℃以下の低温加熱して硬化させて人工乳房成形体をつくり、これを１００℃の水に４時間浸漬して糖類及びエチレングリコールを流出させたのち、成形体を約１００℃で２時間乾燥して、成形後の容積変化を伴わない、ほぼ型容積どおりの、乳房表面層１０が細径連続多孔質、これに結合した乳房内層２０が太径連続多孔質のシリコーン連続多孔質成形体の人工乳房を得た。
【０００６】
【発明の実施の形態２】
本発明の実施の形態２が図２に示されている。
人工乳房型５０Ａに、乳頭色の色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳頭層１Ａを形成させ、乳房表面色の色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳房表面層１０Ａを形成させ、２液型ＲＴＶシリコーンゴム（旭化成ワッカーシリコーンＥＬＡＳＴＯＳＩＬＶＰ７５５０（主剤対硬化剤比１００：６））１００重量％に、平均粒度１０００ミクロンの顆粒尿素９０重量％とエチレングリコール１０重量％とを混合したもの３５０重量％とを混合して注型し、乳房内層２０Ａを形成させ、乳房表面色と同じ色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳房底面層３０Ａを形成させ、２４時間室温硬化させて人工乳房成形体をつくり、これを２３℃の水に４時間浸漬して尿素及びエチレングリコールを流出させたのち、成形体を約１００℃で２時間乾燥して、成形後の容積変化を伴わない、ほぼ型容積どおりの、乳頭層１Ａ、乳房表面層１０Ａ及び乳房底面層３０Ａが細径連続多孔質、これらに結合した乳房内層２０Ａが太径連続多孔質のシリコーン連続多孔質成形体の人工乳房を得た。
【０００７】
【発明の実施の形態３】
本発明の実施の形態３が図３に示されている。
人工乳房型５０Ｂに、乳頭色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％を混合したもの３５０重量％とを混合して注型し、乳頭層１Ｂを形成させ、乳房表面色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３５０重量％とを混合して注型し、乳房表面層１０Ｂを形成させ、２液型ＲＴＶシリコーンゴム（信越化学株式会社製ＫＥ１６０３Ａ・Ｂ）８０重量％に、平均粒度３０ミクロンの庶糖粉８０重量％とプロピレングリコール２０重量％とを混合したもの３５０重量％を混合して柱状物４０Ｂに形成させて、その下端を乳房表面層１０Ｂの乳頭層１Ｂ附近の内面と結合させると同時に、２液型ＲＴＶシリコーンゴム（信越化学株式会社製ＫＥ１６０３Ａ・Ｂ）５０重量％に、シリコーンオイル（信越化学株式会社製ＲＴＶシンナー）５０重量％とを混合したもの１００重量％と、平均粒度１０００ミクロンのグラニュー糖８５重量％とプロピレングリコール１５重量％を混合したもの４００重量％とを混合して注型し、乳房内層２０Ｂを形成させて、前記柱状物４０Ｂの周囲に埋設し、乳房表面色と同じ色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３５０重量％とを混合して注型し、乳房底面層３０Ｂを形成させて、前記柱状物４０Ｂの上端と結合させ、１５０℃以下に低温加熱して硬化させ人工乳房成形体をつくり、これを１００℃の水に３時間浸漬して糖類及びプロピレングリコールを流出させたのち、成形体を約１００℃で３時間乾燥し、成形後の容積変化を伴わない、ほぼ型容積どおりの、乳頭部１Ｂ、乳房表面層１０Ｂ、乳房底面層３０Ｂ及び柱状物４０Ｂが細径連続多孔質、これらに結合した乳房内層２０Ｂが太径連続多孔質のシリコーン連続多孔質成形体多重層の人工乳房を得た。
本発明実施例では、乳頭層１Ｂと乳房底面層３０Ｂ中央とが柱状形成物４０Ｂで直結されているので、乳頭部附近の感覚が直接胸部に伝達され、人体乳房と同様な皮膚感覚を得ることができる。
【０００８】
【発明の効果】
本発明品によれば、人工乳房は、吸汗性乃至通気性がある上に、人体皮膚感覚を着色自由と共に現出できる。
また、本発明によれば、注型して硬化成形した人工乳房成形体は、発泡注型の場合と異なり、容積変化を伴うことなく、ほぼ型容積どおりの、連続多孔質に製造することができるので、オーダーメイドの人工乳房の成形が容易にできる。
また、本発明によれば、発泡倍率に支配される発泡製品と異なり、連続多孔質の人工乳房の孔径を水溶性有機物質の粒粉度により加減できるので、表面皮膚感覚や内面皮膚感覚に合わせた人工乳房を製造できる。
さらに、本発明によれば、人工乳房は、硬さ、軽量性、伸縮性、着色性を自由に加減して成形できる上に、本来のシリコーンゴムの耐熱性、耐寒性、耐薬品・耐油性、耐候性、耐衝撃性、電気絶縁性、衛生上の安全性などを加えることができる。
【図面の簡単な説明】
【図１】本発明の実施の形態を示した説明図である。
【図２】本発明の別の実施の形態を示した説明図である。
【図３】本発明のさらに別の実施の形態を示した説明図である。
【符号の説明】
１０、１０Ａ、１０Ｂ　　乳房表面層
２０、２０Ａ、２０Ｂ　　乳房内層
３０、３０Ａ、３０Ｂ　　乳房底面層
４０Ｂ　　　　　　柱状成形体
【図１】
2004000310.tif 000003
【図２】
2004000310.tif 000004
【図３】
2004000310.tif 000005
【手続補正書】
【提出日】平成15年7月2日(2003.7.2)
【手続補正１】
【補正対象書類名】明細書
【補正対象項目名】全文
【補正方法】変更
【補正の内容】
【発明の詳細な説明】
【特許請求の範囲】
【請求項１】水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体としたことを特徴とする人工乳房。
【請求項２】乳房表面層は細径の連続多孔質成形体で形成し、乳房内層は太径の連続多孔質成形体で形成したことを特徴とする請求項１記載の人工乳房。
【請求項３】乳房表面層は細径の連続多孔質成形体で形成し、乳房内層は太径の連続多孔質成形体で形成し、乳房底面層は細径乃至太径の連続多孔質成形体で形成したことを特徴とする請求項１記載の人工乳房。
【請求項４】乳房表面層は細径の連続多孔質成形体で形成し、乳房内層は太径の連続多孔質成形体で形成し、乳房底面層は細径乃至太径の連続多孔質成形体で形成すると共に、乳房表面層の乳頭部附近の内面から乳房底面層の中央附近内面に連結するように立設した、細径乃至太径の連続多孔質の柱状成形体を形成したことを特徴とする人工乳房。
【発明の詳細な説明】
【０００１】
【発明の属する技術分野】
本発明は、人体胸部に着脱可能に装着できるようにした人工乳房に関する。
【０００２】
【従来の技術】
従来のシリコーンゴム製人工乳房は、吸汗性乃至通気性がないため、人体胸部に装着すれば、汗によるべたつき、皮膚のかぶれ、発疹等が発生し、特に夏季や高温多湿時には長時間の装着に耐えられなかった。
そこで、本発明者らは、シリコーンゴム製人工乳房を、連続多孔質成形体として、吸汗性乃至通気性を与え、上記問題点を解決することに成功した。
【０００３】
【発明が解決しようとする課題】
本発明は、連続多孔質シリコーンゴム成形体の使用により、吸汗性乃至通気性を付与して、装着した皮膚面の汗によるべたつき、かぶれ、発疹等を防止して、装着した皮膚面を衛生的に保護できるようにした人工乳房を提供するものである。　また、本発明は、連続多孔質シリコーンゴム成形体の使用により、人体の皮膚感覚を現出して、装着に違和感を与えないようにした人工乳房を提供するものである。
【０００４】
【課題を解決するための手段】
本発明人工乳房は、上記課題を達成するため、水溶性有機物質の粒粉物と水溶性有機物質の液状物との混合物を加えて均一混合した室温加硫型シリコーンゴムを、注型して硬化成形したのち、成形体を水に浸漬して、水溶性有機物質の粒粉物と水溶性有機物質の液状物とを流出させ、乾燥して連続多孔質成形体としたものである。
また、本発明人工乳房は、上記課題を達成するため、図１に示すように、乳房表面層１０は細径の連続多孔質成形体で形成し、乳房内層２０は太径の連続多孔質成形体で形成したものである。
また、本発明人工乳房は、上記課題を達成するため、図２に示すように、乳房表面層１０Ａは細径の連続多孔質成形体で形成し、乳房内層２０Ａは太径の連続多孔質成形体で形成し、乳房底面層３０Ａは細径乃至太径の連続多孔質成形体で形成したものである。
さらに、本発明人工乳房は、上記課題を達成するため、図３に示すように、乳房表面層１０Ｂは細径の連続多孔質成形体で形成し、乳房内層２０Ｂは太径の連続多孔質成形体で形成し、乳房底面層３０Ｂは細径乃至太径の連続多孔質成形体で形成すると共に、乳房表面層１０Ｂの乳頭部１Ｂ附近の内面から乳房底面層３０Ｂの中央附近内面に連結するように立設した、細径乃至太径の連続多孔質の柱状成形体４０Ｂを形成したものである。
本発明において、室温加硫型シリコーンゴムには、いわゆる公知の１液型ＲＴＶシリコーンゴム、２液型ＲＴＶシリコーンゴムをすべて含み、また、いわゆる公知の室温硬化型及び加熱硬化型のものをすべて含む。また、注型には、液状のＲＴＶシリコーンゴムの注入のほか、ペースト状のＲＴＶシリコーンゴムの注入も含まれる。
また、本発明において、ＲＴＶシリコーンゴムの硬化成形前に、シリコーンオイルを均一混合して、硬化成形後の成形体の硬さを自由に低下させることができる。
また、本発明において、水溶性有機物質の粒粉物は、水に溶解する公知の有機物質の粒粉はすべて含まれるが、水溶解度の大きい尿素粒粉、庶糖粒粉等が好ましい。
水溶性有機物質の粒粉物は、通常、粒粉径約３０〜約５００ミクロン程度が好ましく、これにより細径（約３０〜約２００ミクロン程度）乃至太径（約２００〜約５００ミクロン程度）の連続多孔質成形体が形成される。
さらに、本発明において、水溶性有機物質の液状物は、水溶性有機物質の粒粉物と共に、水溶性でＲＴＶシリコーンゴムと反応せず、水溶性有機物質の粒粉物の水流出を助長する公知の水溶性有機物質の液状物はすべて含まれるが、水溶性有機物質の粒粉物とともに水によって容易に抽出、分散、除去することができる、エチレングリコール、プロピレングリコールなどの多価アルコール類及びこれらから誘導される界面活性剤等が好ましい。
【０００５】
【発明の実施の形態１】
本発明の実施の形態１が図１に示されている。
人工乳房型５０に、乳頭色の色料を少量混合した２液型ＲＴＶシリコーンゴム（ジーイー東芝シリコーン株式会社製ＴＳＥ３４５３ＴＡ・Ｂ）を注型し、乳頭層１を形成させ、乳房表面色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とエチレングリコール２０重量％とを混合したもの３５０重量％とを混合して注型し、乳房表面層１０を形成させ、２液型ＲＴＶシリコーンゴム（ジーイー東芝シリコーン株式会社製ＴＳＥ３４５３ＴＡ・Ｂ）５０重量％とシリコーンオイル（ジーイー東芝シリコーン株式会社製ＴＳＦ４５１−５０）５０重量％とを混合したもの１００重量％に、平均粒度５００ミクロンのグラニュー糖９０重量％とエチレングリコール１０重量％とを混合したもの４００重量％とを混合して注型し、乳房内層２０を形成させ、１５０℃以下の低温加熱して硬化させて人工乳房成形体をつくり、これを１００℃の水に４時間浸漬して糖類及びエチレングリコールを流出させたのち、成形体を約１００℃で２時間乾燥して、成形後の容積変化を伴わない、ほぼ型容積どおりの、乳房表面層１０が細径連続多孔質、これに結合した乳房内層２０が太径連続多孔質のシリコーン連続多孔質成形体の人工乳房を得た。
【０００６】
【発明の実施の形態２】
本発明の実施の形態２が図２に示されている。
人工乳房型５０Ａに、乳頭色の色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳頭層１Ａを形成させ、乳房表面色の色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳房表面層１０Ａを形成させ、２液型ＲＴＶシリコーンゴム（旭化成ワッカーシリコーンＥＬＡＳＴＯＳＩＬＶＰ７５５０（主剤対硬化剤比１００：６））１００重量％に、平均粒度１０００ミクロンの顆粒尿素９０重量％とエチレングリコール１０重量％とを混合したもの３５０重量％とを混合して注型し、乳房内層２０Ａを形成させ、乳房表面色と同じ色料を少量混合した２液型ＲＴＶシリコーンゴム（旭化成ワッカーシリコーンＥＬＡＳＴＯＳＩＬＭ８５２０（主剤対硬化剤比１００：４））１００重量％に、平均粒度１００ミクロンの尿素粉９０重量％とエチレングリコール１０重量％とを混合したもの３００重量％とを混合して注型し、乳房底面層３０Ａを形成させ、２４時間室温硬化させて人工乳房成形体をつくり、これを２３℃の水に４時間浸漬して尿素及びエチレングリコールを流出させたのち、成形体を約１００℃で２時間乾燥して、成形後の容積変化を伴わない、ほぼ型容積どおりの、乳頭層１Ａ、乳房表面層１０Ａ及び乳房底面層３０Ａが細径連続多孔質、これらに結合した乳房内層２０Ａが太径連続多孔質のシリコーン連続多孔質成形体の人工乳房を得た。
【０００７】
【発明の実施の形態３】
本発明の実施の形態３が図３に示されている。
人工乳房型５０Ｂに、乳頭色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％を混合したもの３５０重量％とを混合して注型し、乳頭層１Ｂを形成させ、乳房表面色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３５０重量％とを混合して注型し、乳房表面層１０Ｂを形成させ、２液型ＲＴＶシリコーンゴム（信越化学株式会社製ＫＥ１６０３Ａ・Ｂ）８０重量％に、平均粒度３０ミクロンの庶糖粉８０重量％とプロピレングリコール２０重量％とを混合したもの３５０重量％を混合して柱状物４０Ｂに形成させて、その下端を乳房表面層１０Ｂの乳頭層１Ｂ附近の内面と結合させると同時に、２液型ＲＴＶシリコーンゴム（信越化学株式会社製ＫＥ１６０３Ａ・Ｂ）５０重量％に、シリコーンオイル（信越化学株式会社製ＲＴＶシンナー）５０重量％とを混合したもの１００重量％と、平均粒度１０００ミクロンのグラニュー糖８５重量％とプロピレングリコール１５重量％を混合したもの４００重量％とを混合して注型し、乳房内層２０Ｂを形成させて、前記柱状物４０Ｂの周囲に埋設し、乳房表面色と同じ色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３５０重量％とを混合して注型し、乳房底面層３０Ｂを形成させて、前記柱状物４０Ｂの上端と結合させ、１５０℃以下に低温加熱して硬化させ人工乳房成形体をつくり、これを１００℃の水に３時間浸漬して糖類及びプロピレングリコールを流出させたのち、成形体を約１００℃で３時間乾燥し、成形後の容積変化を伴わない、ほぼ型容積どおりの、乳頭部１Ｂ、乳房表面層１０Ｂ、乳房底面層３０Ｂ及び柱状物４０Ｂが細径連続多孔質、これらに結合した乳房内層２０Ｂが太径連続多孔質のシリコーン連続多孔質成形体多重層の人工乳房を得た。
本発明実施例では、乳頭層１Ｂと乳房底面層３０Ｂ中央とが柱状形成物４０Ｂで直結されているので、乳頭部附近の感覚が直接胸部に伝達され、人体乳房と同様な皮膚感覚を得ることができる。
【０００８】
【発明の効果】
本発明品によれば、人工乳房は、吸汗性乃至通気性がある上に、人体皮膚感覚を着色自由と共に現出できる。
また、本発明によれば、注型して硬化成形した人工乳房成形体は、発泡注型の場合と異なり、容積変化を伴うことなく、ほぼ型容積どおりの、連続多孔質に製造することができるので、オーダーメイドの人工乳房の成形が容易にできる。
また、本発明によれば、発泡倍率に支配される発泡製品と異なり、連続多孔質の人工乳房の孔径を水溶性有機物質の粒粉度により加減できるので、表面皮膚感覚や内面皮膚感覚に合わせた人工乳房を製造できる。
さらに、本発明によれば、人工乳房は、硬さ、軽量性、伸縮性、着色性を自由に加減して成形できる上に、本来のシリコーンゴムの耐熱性、耐寒性、耐薬品・耐油性、耐候性、耐衝撃性、電気絶縁性、衛生上の安全性などを加えることができる。
【図面の簡単な説明】
【図１】本発明の実施の形態を示した説明図である。
【図２】本発明の別の実施の形態を示した説明図である。
【図３】本発明のさらに別の実施の形態を示した説明図である。
【符号の説明】
１０、１０Ａ、１０Ｂ　　乳房表面層
２０、２０Ａ、２０Ｂ　　乳房内層
３０、３０Ａ、３０Ｂ　　乳房底面層
４０Ｂ　　　　　　柱状成形体
【手続補正２】
【補正対象書類名】図面
【補正対象項目名】図１
【補正方法】変更
【補正の内容】
【図１】
2004000310.tif 000006